(57)【要約】【課題】  有機電界発光素子を提供する。【解決手段】  第１電極と第２電極との間に発光層を有する有機電界発光素子において、発光層は、ホストであるホール輸送物質及び電子輸送物質と、燐光ドーパントを含むことを特徴とし、発光層の形成時に、ホール輸送物質であるカルバゾール系の化合物と、電子輸送物質であるスピロフルオレン系の化合物及び金属有機物錯体のうち選択される一つ以上との混合物を、燐光デバイスのホストとして使用し、有機膜の近くでのホールと電子との再結合効率を上昇させて、駆動電圧の特性に優れ、且つ発光効率及び寿命の特性を改善する。【選択図】  図１
2006156941.tif 000002
【特許請求の範囲】
【請求項１】
第１電極と第２電極との間に発光層を有する有機電界発光素子において、
前記発光層が、ホストであるホール輸送物質及び電子輸送物質と、燐光ドーパントを含むことを特徴とする有機電界発光素子。
【請求項２】
前記ホール輸送物質が、カルバゾール系の化合物であることを特徴とする請求項１に記載の有機電界発光素子。
【請求項３】
前記カルバゾール系の化合物が、１，３，５−トリカルバゾリルベンゼン、４，４’−ビスカルバゾリルビフェニル（ＣＢＰ）、ポリビニルカルバゾール、ｍ−ビスカルバゾリルフェニル、４，４’−ビスカルバゾリル−２，２’−ジメチルビフェニル、４，４’，４”−トリ（Ｎ−カルバゾリル）トリフェニルアミン、１，３，５−トリ（２−カルバゾリルフェニル）ベンゼン、１，３，５−トリス（２−カルバゾリル−５−メトキシフェニル）ベンゼン及びビス（４−カルバゾリルフェニル）シランからなる群から選択される一つ以上であることを特徴とする請求項２に記載の有機電界発光素子。
【請求項４】
前記電子輸送物質が、スピロフルオレン系の化合物及び金属有機物錯体のうち選択される一つ以上であることを特徴とする請求項１に記載の有機電界発光素子。
【請求項５】
前記スピロフルオレン系の化合物が、２，５−ジスピロビフルオレン−１，３，４−オキサジアゾ−ルであることを特徴とする請求項４に記載の有機電界発光素子。
【請求項６】
前記ホール輸送物質と電子輸送物質との混合重量比が、１：１９ないし１９：１であることを特徴とする請求項１に記載の有機電界発光素子。
【請求項７】
前記発光層が、７０ないし９９重量部の前記ホストと、１ないし３０重量部の前記燐光ドーパントとを含むことを特徴とする請求項１に記載の有機電界発光素子。
【請求項８】
前記燐光ドーパントが、ビスチエニルピリジンアセチルアセトネートイリジウム、ビス（ベンゾチエニルピリジン）アセチルアセトネートイリジウム、ビス（２−フェニルベンゾチアゾ−ル）アセチルアセトネートイリジウム、ビス（１−フェニルイソキノリン）イリジウムアセチルアセトネート、トリス（１−フェニルイソキノリン）イリジウム、トリス（フェニルピリジン）イリジウム、トリス（２−ビフェニルピリジン）イリジウム、トリス（３−ビフェニルピリジン）イリジウム、トリス（４−ビフェニルピリジン）イリジウム、及びＩｒ（ｐｑ）２（ａｃａｃ）（ｐｑ＝２−ｐｈｅｎｙｌｑｕｉｎｏｌｉｎｅであり、ａｃａｃ＝ａｃｅｔｙｌａｃｅｔｏｎｅである）からなる群から選択される一つ以上であることを特徴とする請求項１に記載の有機電界発光素子。
【請求項９】
前記第１電極と前記発光層との間に、ホール注入層及びホール輸送層のうち選択される一つ以上が更に備えられることを特徴とする請求項１に記載の有機電界発光素子。
【請求項１０】
前記発光層と前記第２電極との間に、ホールブロッキング層、電子輸送層及び電子注入層のうち選択される一つ以上が更に備えられることを特徴とする請求項１に記載の有機電界発光素子。
【請求項１１】
前記発光層が、ＣＢＰ、スピロフルオレン系の化合物、及び燐光ドーパントを含むことを特徴とする請求項１に記載の有機電界発光素子。
【請求項１２】
前記スピロフルオレン系の化合物が、２，５−ジスピロビフルオレン−１，３，４−オキサジアゾ−ルであることを特徴とする請求項１１に記載の有機電界発光素子。
【請求項１３】
前記燐光ドーパントが、トリス（２−フェニルピリジン）イリジウム（Ｉｒ（ｐｐｙ）３）であり、その含量が、５ないし１５重量部であることを特徴とする請求項１１に記載の有機電界発光素子。
【請求項１４】
前記ＣＢＰと前記スピロフルオレン系の化合物との混合重量比が、４：１ないし２：１であることを特徴とする請求項１１に記載の有機電界発光素子。
【請求項１５】
前記発光層が、ＣＢＰ、ＢＡｌｑ、及び燐光ドーパントを含むことを特徴とする請求項１に記載の有機電界発光素子。
【請求項１６】
前記燐光ドーパントが、Ｉｒ（ｐｑ）２（ａｃａｃ）（ｐｑ＝２−ｐｈｅｎｙｌｑｕｉｎｏｌｉｎｅであり、ａｃａｃ＝ａｃｅｔｙｌａｃｅｔｏｎｅである）であり、その含量が、５ないし１５重量部であることを特徴とする請求項１５に記載の有機電界発光素子。
【請求項１７】
前記ＣＢＰと前記ＢＡｌｑとの混合重量比が、４：１ないし２：１であることを特徴とする請求項１５に記載の有機電界発光素子。
【発明の詳細な説明】
【技術分野】
【０００１】
本発明は、有機電界発光素子に関し、より詳細には、燐光ドーパントを含む発光層を採用した、駆動電圧及び電流密度の特性に優れ、かつ寿命及び発光効率の特性が改善された有機電界発光素子に関する。
【背景技術】
【０００２】
有機電界発光素子の発光材料は、その発光メカニズムによって、一重項状態のエキシトンを利用する蛍光材料と、三重項状態を利用する燐光材料とに分けられる。
【０００３】
燐光材料は、一般的に、重い原子を含む有機金属化合物の構造を有しており、そのような燐光材料を利用すれば、元来禁制遷移であった三重項状態のエキシトンが許容遷移を経て発光するようになる。燐光材料は、７５％の生成率を有する三重項エキシトンを使用できるようになって、２５％の生成率を有する一重項エキシトンを利用する蛍光材料より非常に高い発光効率を有しうる。
【０００４】
燐光材料を利用した発光層は、ホスト物質と、それからエネルギーを転移されて発光するドーパント物質とから構成される。前記ドーパント物質としては、プリンストン大学と南カリフォルニア大学により、イリジウム金属化合物を利用した多様な材料が報告されている。
【０００５】
最近では、燐光材料を利用した発光層の形成時、ＣＢＰより更に大きい三重項エネルギーバンドギャップを有するカルバゾール系の化合物をホストとして利用する方法が公知にされた。
【０００６】
しかし、これまで知られたカルバゾール系の化合物を利用する場合、燐光デバイスの発光効率及び寿命特性が満足すべきレベルに至らず、改善の余地が多い。
【発明の開示】
【発明が解決しようとする課題】
【０００７】
本発明が達成しようとする技術的課題は、前記問題点を解決して発光効率及び寿命特性が非常に改善された有機電界発光素子を提供するところにある。
【課題を解決するための手段】
【０００８】
前記技術的課題を達成するために、本発明では、第１電極と第２電極との間に発光層を有する有機電界発光素子において、前記発光層が、ホストであるホール輸送物質及び電子輸送物質と、燐光ドーパントを含むことを特徴とする有機電界発光素子を提供する。
【発明の効果】
【０００９】
本発明の有機電界発光素子は、発光層の形成時に、ホール輸送物質であるカルバゾール系の化合物と、電子輸送物質であるスピロフルオレン系の化合物及び金属有機物錯体のうち選択される一つ以上との混合物を、燐光デバイスのホストとして使用する。これにより、有機膜の近くでのホールと電子との再結合効率を上昇させて、駆動電圧の特性に優れ、且つ発光効率及び寿命の特性を改善することができる。
【発明を実施するための最良の形態】
【００１０】
以下、本発明を更に詳細に説明する。
【００１１】
本発明では、発光層の形成時に燐光ドーパントを使用し、ホール輸送特性を有するホール輸送物質と電子輸送特性を有する電子輸送物質との混合物を、ホストとして使用して、ホールと電子との再結合効率を増加させて発光効率を改善する。これをさらに説明すれば、次の通りである。
【００１２】
ホール輸送物質と電子輸送物質が共に存在して、それぞれのホスト物質のＨＯＭＯ（Ｈｉｇｈｔｅｓｔ Ｏｃｃｕｐｉｅｄ Ｍｏｌｅｃｕｌａｒ Ｏｒｂｉｔａｌ）とＬＵＭＯ（Ｌｏｗｅｓｔ Ｕｎｏｃｃｕｐｉｅｄ Ｍｏｌｅｃｕｌａｒ Ｏｒｂｉｔａｌ）とが互いに影響を及ぼして、単一ホストである場合に比べて、更に広いエネルギー領域を有するＨＯＭＯとＬＵＭＯの役割を期待できる。このような条件は、発光ドーパントに供給されるホールと電子とが混合されたホストから、更に広くなったＨＯＭＯとＬＵＭＯのエネルギー領域で、発光ドーパントへの転移に比較的適した位置での容易な発光ドーパントへのエネルギー転移を可能にする。また、単一ホストに比べて広くなったエネルギー幅を有するＨＯＭＯとＬＵＭＯは、隣接したホール輸送層や電子輸送層からキャリアが移動する時にも更に容易に取り入れられる条件を提供して、相異なる二つの有機層が接する時に発生するエネルギー障壁によるキャリア注入の妨害を最小化させうる。さらに、混合されたホスト層の形成は、それぞれのホストが結晶化される確率を最小化させ、この過程で生成される欠陥は、ホストのエネルギーレベルとドーパントのエネルギーレベルとの間に位置するトラップ状態の役割を行って、キャリアの移動を助け得る。また、発光層と接するホール輸送層と電子輸送層との界面で、キャリアがエネルギー障壁により一箇所に集中する程度が、単一ホストの使用時に比べて急減して、発光励起子が発光層の全体に均一に広がって発光するという利点がある。これは、発光効率を高めるだけでなく、場合によっては、ホールブロッキング層のない素子の形成も可能にする。このような役割により効率的なエネルギーの伝達が可能であり、単一ホストに比べて発光効率と寿命が大きく改善される。
【００１３】
前記ホール輸送物質としては、カルバゾール環を含んでいる化合物を利用し、その例として、１，３，５−トリカルバゾリルベンゼン、４，４’−ビスカルバゾリルビフェニル（ＣＢＰ）、ポリビニルカルバゾール、ｍ−ビスカルバゾリルフェニル４，４’−ビスカルバゾリル−２，２’−ジメチルビフェニル、４，４’，４”−トリ（Ｎ−カルバゾリル）トリフェニルアミン、１，３，５−トリ（２−カルバゾリルフェニル）ベンゼン、１，３，５−トリス（２−カルバゾリル−５−メトキシフェニル）ベンゼン及びビス（４−カルバゾリルフェニル）シランからなる群から選択される一つ以上を挙げうる。
【００１４】
前記電子輸送物質は、スピロフルオレン環を含んでいるスピロフルオレン系の化合物及び金属有機物錯体からなる群から選択される一つ以上を使用する。
【００１５】
前記スピロフルオレン系の化合物は、２つのスピロフルオレンの間に連結環を有して連結される構造であって、前記連結は、トリアゾ−ル、オキサジアゾ−ル、ナフタレン、アントラセン、またはフェニルなどで置換され、各フルオレンの９番の位置が、Ｏ、Ｓ、Ｓｅ、Ｎ−Ｒ、Ｐ−Ｒなどで置換された構造であるか、または２つのスピロフルオレンの間をＮ−ＲまたはＰ−Ｒが直接連結する構造などになり得る。前記Ｒは、それぞれＨであるか、または炭素数１ないし２０のアルキル基、炭素数１ないし２０のアルキル基を有する炭素数５ないし２０のアリール基、炭素数２ないし２０のヘテロアリール基、炭素数１ないし２０のアルコキシ基を有する炭素数６ないし２０のアリール基からなる群から選択される置換基である。好ましくは、前記スピロフルオレン系の化合物の具体的な例として、２，５−ジスピロビフルオレン−１，３，４−オキサジアゾ−ルがある。
【００１６】
前記金属有機物錯体として、ビス（８−ヒドロキシキノラト）ビフェノキシ金属、ビス（８−ヒドロキシキノラト）フェノキシ金属、ビス（２−メチル−８−ヒドロキシキノラト）ビフェノキシ金属、ビス（２−メチル−８−ヒドロキシキノラト）フェノキシ金属、ビス（２−メチル−８−キノリノラト）（パラ−フェニル−フェノラト）金属（ＢＡｌｑ）、及びビス（２−（２−ヒドロキシフェニル）キノラト）金属からなる群から選択される一つ以上があり、前記金属は、Ａｌ、Ｚｎ、Ｂｅ、またはＧａである。
【００１７】
【化１】
2006156941.tif 000003
【００１８】
前記発光層でホストの含量は、発光層の形成材料の総重量（すなわち、ホストとドーパントの総重量）１００重量部を基準にして７０ないし９９重量部、好ましくは８０ないし９９重量部であり、ドーパントの含量は１ないし３０重量部、好ましくは１ないし２０重量部である。もし、ホストの含量が７０重量部未満であれば、三重項の消光現象が起きて発光効率が低下し、９９重量部を超えれば、発光物質が足りず、発光効率及び寿命が低下して好ましくない。
【００１９】
前記ホストを構成するホール輸送物質と電子輸送物質との混合重量比は、１：１９ないし１９：１であり、好ましくは、１：１０ないし１０：１範囲であり、更に好ましくは、２：１ないし４：１であり、最も好ましくは、３：１である。もし、混合される二つのホスト物質のうち、一つの物質の含量が、ホスト物質全体の総含量１００重量部の５重量部未満であれば、または、二つのホスト物質のうち、一つの物質の含量が、ホスト物質全体の総含量１００重量部の９５重量部を超えれば、単一ホストに比べて特性が改善されず、発光効率の特性が改善される効果が現われないため、好ましくない。
【００２０】
本発明の発光層の形成時に使われる燐光ドーパントは、発光物質であって、その非制限的な例として、ビスチエニルピリジンアセチルアセトネートイリジウム、ビス（ベンゾチエニルピリジン）アセチルアセトネートイリジウム、ビス（２−フェニルベンゾチアゾ−ル）アセチルアセトネートイリジウム、ビス（１−フェニルイソキノリン）イリジウムアセチルアセトネート、トリス（１−フェニルイソキノリン）イリジウム、トリス（フェニルピリジン）イリジウム、トリス（２−ビフェニルピリジン）イリジウム、トリス（３−ビフェニルピリジン）イリジウム、トリス（４−ビフェニルピリジン）イリジウム、Ｉｒ（ｐｑ）２（ａｃａｃ）（ｐｑ＝２−ｐｈｅｎｙｌｑｕｉｎｏｌｉｎｅであり、ａｃａｃ＝ａｃｅｔｙｌａｃｅｔｏｎｅである）などを挙げうる。
【００２１】
本発明の発光層の形成時のホストとして、特に、ＣＢＰとスピロフルオレン系の化合物とを使用することが好ましく、それらの混合重量比は４：１ないし２：１であり、特に、３：１であることが好ましい。この時、燐光ドーパントとしては、特に、（Ｉｒ（ｐｐｙ）３）（トリス（２−フェニルピリジン）イリジウム）または（Ｉｒ（ｐｑ）２（ａｃａｃ））を使用し、その含量は、ホスト１００重量部を基準にして５ないし１５重量部であることが好ましく、８ないし１２重量部であることがより好ましい。ここで、ホストとしてＣＢＰとスピロフルオレン系の化合物とを併用すれば、発光効率の特性を向上しつつ、駆動電圧の特性が非常に改善される。
【００２２】
また、本発明は、発光層の形成時にＣＢＰとＢＡｌｑとを共に使用することが好ましく、そのようなシステムで発光効率の特性以外に、寿命の特性が非常に改善される。ＣＢＰとＢＡｌｑとの混合重量比と、燐光ドーパントの種類及び含量は、前記したＣＢＰとスピロフルオレン系の化合物との混合物を使用する場合と同じである。
【００２３】
以下、本発明の有機電界発光素子の製造方法を説明すれば、次の通りである。
【００２４】
図１を参照して本発明の一実施形態に係る有機電界発光素子の製造方法を説明すれば、次の通りである。
【００２５】
まず、基板の上部に、第１電極であるアノード用の物質をコーティングしてアノードを形成する。ここで、基板としては、通常的な有機電界発光素子で使われる基板を使用するが、透明性、表面平滑性、取扱いの容易性及び防水性に優れたガラスまたは有機基板、あるいは透明プラスチック基板が好ましい。そして、アノード用の物質としては、高仕事関数の金属（≧４．５ｅＶ）、または透明且つ導伝性の優れた酸化インジウムスズ（ＩＴＯ）、酸化インジウム亜鉛（ＩＺＯ）、酸化スズ（ＳｎＯ２）、酸化亜鉛（ＺｎＯ）などを使用する。
【００２６】
アノードの上部のそれぞれの有機薄膜層は、高真空の中での熱真空蒸着をするか、または使われる物質の種類によっては、溶液に溶かした後にスピンコーティング、ディップコーティング、ドクターブレーディング、インクジェットプリンティング、または熱転写法などの方法を使用して形成でき、熱真空蒸着法を使用することが好ましい。
【００２７】
前記アノードの上部にホール注入層の物質を、前記した方法のうち、物質特性に合わせて適当な方法を利用して、ホール注入層（Ｈｏｌｅ Ｉｎｊｅｃｔｉｏｎ Ｌａｙｅｒ：ＨＩＬ）を選択的に形成する。ここで、ＨＩＬの厚さは、５０ないし１５００Åであることが好ましい。もし、ＨＩＬの厚さが５０Å未満である場合には、ホール注入の特性が低下し、１５００Åを超える場合には、駆動電圧の上昇のために好ましくない。
【００２８】
前記ＨＩＬの物質としては特別に制限されず、銅フタロシアニン（ＣｕＰｃ）またはスターバースト型のアミン類であるＴＣＴＡ、ｍ−ＭＴＤＡＴＡ、ＩＤＥ４０６（出光社の材料）などをＨＩＬとして使用できる。
【００２９】
【化２】
2006156941.tif 000004
【００３０】
前記工程によって形成されたＨＩＬの上部に、ホール輸送層の物質を前記した方法の中から選択して、ホール輸送層（Ｈｏｌｅ Ｔｒａｎｓｐｏｒｔ Ｌａｙｅｒ：ＨＴＬ）を選択的に形成する。前記ＨＴＬの物質は特別に制限されず、Ｎ，Ｎ’−ビス（３−メチルフェニル）−Ｎ，Ｎ’−ジフェニル−［１，１−ビフェニル］−４，４’−ジアミン（ＴＰＤ）、Ｎ，Ｎ’−ジ（ナフタレン−１−イル）−Ｎ，Ｎ’−ジフェニルベンジジン（ＮＰＤ）、ＩＤＥ３２０（出光社の材料）、Ｎ，Ｎ’−ジフェニル−Ｎ，Ｎ’−ビス（１−ナフチル）−（１，１’−ビフェニル）−４，４’−ジアミン（ＮＰＢ）などが使われる。ここで、ＨＴＬの厚さは、５０ないし１５００Åであることが好ましい。もし、ＨＴＬの厚さが５０Å未満である場合には、ホール伝達の特性が低下し、１５００Åを超える場合には、駆動電圧の上昇のために好ましくない。
【００３１】
【化３】
2006156941.tif 000005
【００３２】
次いで、ＨＴＬの上部に、ホストとして、前記した電子輸送物質とホール輸送物質との混合物と、燐光ドーパントとを共に使用して発光層（Ｅｍｉｓｓｉｏｎ Ｌａｙｅｒ：ＥＭＬ）を形成する。ここで、ＥＭＬの形成方法は特別に制限されないが、前記に例示した真空蒸着、インクジェットプリンティング、レーザー転写法、フォトリソグラフィ法などの方法を利用する。
【００３３】
前記ＥＭＬの厚さは、１００ないし８００Åであり、特に、３００ないし４００Åであることが好ましい。もし、ＥＭＬの厚さが１００Å未満であれば、発光効率及び寿命が低下し、８００Åを超えれば、駆動電圧が上昇して好ましくない。
【００３４】
ＥＭＬの形成時に燐光ドーパントを使用する場合には、ＥＭＬの上部にホールブロッキング用の物質を真空蒸着またはスピンコーティングして、ホールブロッキング層（Ｈｏｌｅ Ｂｌｏｃｋｉｎｇ Ｌａｙｅｒ：ＨＢＬ）（図示せず）を必要に応じて形成してもよい。
【００３５】
前記ＥＭＬ上に、電子輸送層（Ｅｌｅｃｔｒｏｎ Ｔｒａｎｓｐｏｒｔ Ｌａｙｅｒ：ＥＴＬ）を、前記した真空蒸着方法、またはスピンコーティング方法などで形成する。ＥＴＬ材料としては特別に制限されず、Ａｌｑ３を利用できる。前記ＥＴＬの厚さは、５０ないし６００Åであることが好ましい。もし、ＥＴＬの厚さが５０Å未満である場合には、寿命の特性が低下し、６００Åを超える場合には、駆動電圧の上昇により好ましくない。
【００３６】
また、前記ＥＴＬ上に電子注入層（Ｅｌｅｃｔｒｏｎ Ｉｎｊｅｃｔｉｏｎ Ｌａｙｅｒ：ＥＩＬ）が選択的に積層されうる。前記ＥＩＬの形成材料としては、ＬｉＦ、ＮａＣｌ、ＣｓＦ、Ｌｉ２Ｏ、ＢａＯ、Ｌｉｑなどの物質を利用できる。前記ＥＩＬの厚さは、１ないし１００Åであることが好ましい。もし、ＥＩＬの厚さが１Å未満である場合には、効果的なＥＩＬとしての役割を行えずに駆動電圧が高く、１００Åを超える場合には、絶縁層として作用して、駆動電圧が高くなり好ましくない。
【００３７】
【化４】
2006156941.tif 000006
【００３８】
次いで、前記ＥＩＬの上部に、第２電極であるカソード用の金属を真空熱蒸着またはスパッタリングなどの方法で第２電極のカソードを形成することで、有機電界発光素子が完成する。
【００３９】
前記カソード金属としては、リチウム（Ｌｉ）、マグネシウム（Ｍｇ）、アルミニウム（Ａｌ）、アルミニウム−リチウム（Ａｌ−Ｌｉ）、カルシウム（Ｃａ）、マグネシウム−インジウム（Ｍｇ−Ｉｎ）、マグネシウム−銀（Ｍｇ−Ａｇ）などが利用される。
【００４０】
本発明の有機電界発光素子は、アノード、ＨＩＬ、ＨＴＬ、ＥＭＬ、ＥＴＬ、ＥＩＬ、及びカソードを含み、必要に応じて、一層または二層の中間層を更に形成することも可能である。前記した層の他にも、電子ブロッキング層が入ってもよい。
【実施例】
【００４１】
以下、本発明を下記の実施例を挙げて説明するが、本発明が下記実施例に限定されるものではない。
【００４２】
［実施例１］
アノードは、コーニング１５Ω／ｃｍ２（１２００Å）ＩＴＯガラス基板を、５０ｍｍ×５０ｍｍ×０．７ｍｍのサイズに切って、イソプロピルアルコールと純水との中で各５分間超音波洗浄した後、３０分間ＵＶ、オゾン洗浄して使用した。
【００４３】
前記基板の上部に、Ｎ，Ｎ’−ジ（１−ナフチル）−Ｎ，Ｎ’−ジフェニルベンジジン（ＮＰＤ）を真空蒸着して、ＨＴＬを６００Åの厚さに形成した。
【００４４】
前記ＨＴＬの上部に、ホストであるホール輸送物質の４，４’−ビスカルバゾリルビフェニル（ＣＢＰ）の６９重量部と、電子輸送物質である２，５−ジスピロビフルオレン−１，３，４−オキサジアゾ−ルの２３重量部と、Ｉｒ（ｐｐｙ）３の８重量部とを共蒸着して、約４００Åの厚さに発光層（ＥＭＬ）を形成した。
【００４５】
前記ＥＭＬの上部に、電子輸送物質であるＡｌｑ３を蒸着して、約３００Å厚さのＥＴＬを形成した。
【００４６】
前記ＥＴＬの上部に、ＬｉＦ １０Å（ＥＩＬ）とＡｌ １０００Å（カソード）とを順次に真空蒸着して、ＬｉＦ／Ａｌ電極を形成して有機電界発光素子を製造した。
【００４７】
［実施例２］
ＥＭＬの形成時に、ホール輸送物質であるＣＢＰの含量が８０重量部であり、電子輸送物質である２，５−ジスピロビフルオレン−１，３，４−オキサジアゾ−ルが８重量部であることを除いては、実施例１と同じ方法で実施して有機電界発光素子を製造した。
【００４８】
［実施例３］
ＥＭＬの形成時に、ホール輸送物質であるＣＢＰの含量が４６重量部であり、電子輸送物質である２，５−ジスピロビフルオレン−１，３，４−オキサジアゾ−ルが４６重量部であることを除いては、実施例１と同じ方法で実施して有機電界発光素子を製造した。
【００４９】
［実施例４］
ＥＭＬの形成時に、ホール輸送物質であるＣＢＰの含量が２３重量部であり、電子輸送物質である２，５−ジスピロビフルオレン−１，３，４−オキサジアゾ−ルが６９重量部であることを除いては、実施例１と同じ方法で実施して有機電界発光素子を製造した。
【００５０】
［実施例５］
ＥＭＬの形成時に、ホール輸送物質であるＣＢＰの含量が８重量部であり、電子輸送物質である２，５−ジスピロビフルオレン−１，３，４−オキサジアゾ−ルが８０重量部であることを除いては、実施例１と同じ方法で実施して有機電界発光素子を製造した。
【００５１】
［比較例１］
アノードは、コーニング１５Ω／ｃｍ２（１２００Å）ＩＴＯガラス基板を、５０ｍｍ×５０ｍｍ×０．７ｍｍのサイズに切って、イソプロピルアルコールと純水との中で、各５分間超音波洗浄した後、３０分間ＵＶ、オゾン洗浄して使用した。
【００５２】
前記基板の上部にＮＰＤを真空蒸着して、ＨＴＬを６００Åの厚さに形成した。前記ＨＴＬの上部に、ホストとしてホール輸送物質である４，４’−ビスカルバゾリルビフェニル（ＣＢＰ）に燐光ドーパントであるＩｒ（ｐｐｙ）３の８重量部を共蒸着して、約４００Åの厚さにＥＭＬを形成した。
【００５３】
前記ＥＭＬの上部に、電子輸送物質であるＡｌｑ３を蒸着して、約３００Åの厚さのＥＴＬを形成した。
【００５４】
前記ＥＴＬの上部に、ＬｉＦ １０Å（ＥＩＬ）とＡｌ １０００Å（カソード）とを順次に真空蒸着してＬｉＦ／Ａｌ電極を形成し、図１に示すような有機電界発光素子を製造した。
【００５５】
［比較例２］
発光層の形成時に、ホストとして、電子輸送物質である２，５−ジスピロビフルオレン−１，３，４−オキサジアゾ−ルのみを使用したことを除いては、比較例１と同じ方法で実施して、有機電界発光素子を製造した。
【００５６】
前記実施例１ないし実施例５と比較例１ないし比較例２とによって製造された有機電界発光素子において、発光効率及び寿命の特性を調べて図２及び図３にそれぞれ示した。
【００５７】
それらを参照すれば、実施例１ないし実施例５の有機電界発光素子は、比較例１ないし比較例２の場合と比較して、発光効率及び寿命の特性が改善されたことが分かった。
【産業上の利用可能性】
【００５８】
本発明は、有機電界発光素子に関連した技術分野に好適に適用され得る。
【図面の簡単な説明】
【００５９】
【図１】本発明の一実施形態に係る有機電界発光素子の断面図である。
【図２】本発明の実施例１ないし実施例５及び比較例１ないし比較例２に係る有機電界発光素子において、発光効率を示すグラフである。
【図３】本発明の実施例１ないし実施例５及び比較例１ないし比較例２に係る有機電界発光素子において、寿命特性を示すグラフである。
【図１】
2006156941.tif 000007
【図２】
2006156941.tif 000008
【図３】
2006156941.tif 000009